(57)【特許請求の範囲】
【請求項１】
内装材の基本形状を形成する芯材と、該芯材を被覆して該内装材の外形を形成する表皮材とを備える車両用内装材において、
前記表皮材が、赤外線を反射する物質を混入して形成すると共に前記芯材と一体形成された下層と、該下層の外表面に塗布すると共に上記赤外線を透過させる黒色系顔料を混入して形成された上層との二層構造を有し、
前記上層の層厚が１０〜３０マイクロメートルで、前記下層の凹凸深さが３０〜４０マイクロメートルであり、
前記下層の外表面に、該下層を前記芯材と共に成形する際に凹凸模様が転写形成され、前記上層が転写形成された該凹凸模様に倣って塗布されている
ことを特徴とする車両用内装材。
【請求項２】
前記芯材と前記下層との間にクッション材が介装されている
ことを特徴とする請求項１記載の車両用内装材。
【発明の詳細な説明】
【技術分野】
【０００１】
本発明は、表皮材を、赤外線を反射する下層と赤外線を透過させる上層との二層構造にした車両用内装材に関する。
【背景技術】
【０００２】
従来、車両のインストルメントパネル等の車両用内装材は、ソフトな感触を持たせるために、硬質樹脂製等からなる芯材と表皮材との間にポリウレタンフォーム、ポリスチレンフォーム、発泡ポリエチレン等のクッション材を介装し、更に、表皮材を塩化ビニル樹脂、ウレタン樹脂等の軟質樹脂で形成している。表皮材は、汚れが目立つのを防いだり、意匠上の観点から一般的に黒色等の濃彩色に着色されている場合が多い。又、表皮材の表面はシボ加工により皮革模様や幾何学模様等の凹凸模様を転写して、優れた意匠性、触感性を得ることができるようにしている。
【０００３】
表皮材を濃彩色に染める顔料としては、カーボンブラックが知られている。しかし、カーボンブラックは赤外線を吸収して発熱しやすく、日中、この表皮材の表面に直射日光が照射されると、短時間の駐車であっても表面温度が上昇し、その輻射熱によって車室内温度が上昇する。そのため、真夏の炎天下で車両を長時間駐車させた場合には、乗員が搭乗する際に、車室内が高温化しており乗員に不快感を与えることになる。
【０００４】
この防止策として、表皮材に赤外線を反射する物質を混入させて、赤外線の吸収を抑制することも考えられる。しかし、赤外線を反射させる物質としては、酸化クロム（Ｃｒ2Ｏ3）や酸化チタン（ＴｉＯ2）等の金属酸化物が知られているが、この金属酸化物は白色系で光を反射しやすいため、例えばインストルメントパネルの表皮として採用した場合、フロントガラスにインストルメントパネル像が映し出されて、運転時の視界が妨げられてしまうばかりでなく、表皮材からの反射光により乗員に眩感を与えてしまう不都合がある。
【０００５】
この対策として、例えば特許文献１（特開２００９−３９１５３号公報）には、表皮材を下層と上層との二層構造とし、下層は材料中に金属酸化物を混入させて赤外線反射層とし、上層は材料に赤外線透過性を有する黒色系顔料を混入させて赤外線を透過させることで、上層を透過した赤外線を下層で反射させて、赤外線の吸収を抑制するようにした技術が開示されている。
【０００６】
この文献に開示されている技術によれば、上層は材料中に赤外線透過性を有する黒色系顔料を混入して形成したので、表面が濃彩色となり良好な意匠性を得ることができるばかりでなく、光が反射し難いため、インストルメントパネルに採用した場合には、フロントガラスに像が映し出され難く、運転者の視界が妨げられ難いばかりでなく、乗員に与える眩感も少なくなる。
【先行技術文献】
【特許文献】
【０００７】
【特許文献１】特開２００９−３９１５３号公報
【発明の概要】
【発明が解決しようとする課題】
【０００８】
しかし、上述した文献に開示されている技術では、上層の外表面にシボ加工が施されているため、この上層を少なくともシボの凹部よりも厚く形成する必要がある。そのため、表皮材を二層構造とした場合、表皮材の厚みが厚くなり、例えば、インストルメントパネルのクッション材を従来のままの形状で形成した場合、インストルメントパネル全体が大きくなってしまう不都合がある。
【０００９】
又、上層の表面に施すシボ加工は成形型によって形成する場合が一般的であり、従って、表皮を成形するに際しては、下層と上層とを各々成形型を用いて成形しなければならず、製造工程が煩雑化し、製品コストが上昇してしまう問題がある。
【００１０】
本発明は、上記事情に鑑み、表皮材を、赤外線を反射させる下層と、赤外線を透過させる上層との二層構造としても、製造工程が複雑化せず、下層は既存の成形型を用いて成形することができて、製品コストの高騰を抑制することのできる車両用内装材を提供することを目的とする。
【課題を解決するための手段】
【００１１】
上記目的を達成するため本発明は、内装材の基本形状を形成する芯材と、該芯材を被覆して該内装材の外形を形成する表皮材とを備える車両用内装材において、前記表皮材が、赤外線を反射する物質を混入して形成すると共に前記芯材と一体形成された下層と、該下層の外表面に塗布すると共に上記赤外線を透過させる黒色系顔料を混入して形成された上層との二層構造を有し、前記上層の層厚が１０〜３０マイクロメートルで、前記下層の凹凸深さが３０〜４０マイクロメートルであり、前記下層の外表面に、該下層を前記芯材と共に成形する際に凹凸模様が転写形成され、前記上層が転写形成された該凹凸模様に倣って塗布されていることを特徴とする。
【発明の効果】
【００１２】
本発明によれば、表皮材を、赤外線を反射させる下層と赤外線を透過させる上層との二層構造としても、上層は下層の外表面に塗布することで形成されているので上層を形成する成形型が不要となり、又、下層は既存の成形型を用いて製造することができる。従って、製造工程においては上層を塗布する工程を追加するだけで良く、製造工程が複雑化せず、又、下層は従来の表皮材を製造する成形型を用いて成形することができるので、製品コストの高騰を抑制することができる。
【図面の簡単な説明】
【００１３】
【図１】インストルメントパネルの斜視図
【図２】図１のII-II断面図
【図３】図２のIII部拡大図
【発明を実施するための形態】
【００１４】
以下、図面に基づいて本発明の一実施形態を説明する。本実施形態では、車両用内装材をインストルメントパネルに適用した場合について例示する。
【００１５】
図１、図２に示すように、インストルメントパネル１は、車室内のフロントガラス４の後部にであって、前席の前方に配設されている。このインストルメントパネル１には、フロントデフロスタ用吹き出し口１ａ、空調用吹き出し口１ｂ等、複数の吹き出し口が開口されており、各吹き出し口１ａ，１ｂに、フロントデフロスタグリル部材２、ベンチレーショングリル部材３等のグリル部材が各々装着されている。
【００１６】
又、図２に示すように、インストルメントパネル１は、芯材としての硬質樹脂製のフレーム５と、このフレーム５に被覆されるクッション材６と、このクッション材６の外表面を被覆する表皮材７とを有している。フレーム５はインストルメントパネル１の基本形状を形成するもので、所定形状に形成されており、このフレーム５にクッション材６を介して被覆されている表皮材７にてインストルメントパネル１の外形が形成される。
【００１７】
図３に示すように、表皮材７は、クッション材６の外表面に被着されている下層としての赤外線反射層７ａと、その表面に塗布された上層としての意匠層７ｂとの二層構造を有している。又、クッション材６は、ポリウレタンフォーム、ポリスチレンフォーム、発泡ポリエチレン等の発泡材からなり、このクッション材６の成形型を用いて発泡成形する際に、この成形型のキャビテイにフレーム５及び赤外線反射層７ａをセットして、これらをインサート成形する。
【００１８】
表皮材７の赤外線反射層７ａは、軟質塩化ビニル樹脂や軟質ポリプロピレン樹脂等の軟質樹脂剤に赤外線反射物質としての微粒子を混入させ、射出成形等の成形型を用いて形成される。又、赤外線反射層７ａを成形する際に、その外表面に、シボ加工により皮革模様や幾何学模様等の深さ３０〜４０［μm］程度の凹凸模様７ｃが転写される。この赤外線反射物質としては、酸化クロム（Ｃｒ2Ｏ3）や酸化チタン（ＴｉＯ2）等の金属酸化物が知られており、本実施形態では、この金属酸化物の微粒子を、軟質樹脂剤に１０〜１５[%]程度混入させて、赤外線反射層７ａを成形している。
【００１９】
又、意匠層７ｂは、透明軟質樹脂に赤外線透過性を有する黒色系有機顔料を混入した塗料を、発泡成形後の赤外線反射層７ａ上にスプレーガン等を用いて塗布することで形成されている。赤外線透過性を有する黒色系有機顔料としては、例えば特表２００７−５２２２９７号公報に開示されているペリレン顔料が知られている。
【００２０】
この意匠層７ｂの層厚は１０〜３０[μm]程度と薄く、従って、図３に示すように、意匠層７ｂは、赤外線反射層７ａの外表面に形成されている凹凸模様７ｃに倣って塗布される。尚、図においては、説明を容易にするため、意匠層７ｂの層厚がデフォルメされた状態で記載されている。
【００２１】
上述したように、赤外線反射層７ａの外表面に形成されている凹凸模様７ｃの深さは３０〜４０[μm]程度であるのに対し、意匠層７ｂの層厚が１０〜３０[μm]と薄いため、意匠層７ｂは、赤外線反射層７ａの外表面に形成されている凹凸模様７ｃを埋め込むことなく、凹凸模様７ｃに倣って塗布される。その結果、この意匠層７ｂの表面に凹凸模様７ｃとほぼ同じ凹凸模様７ｄが形成される。
【００２２】
又、意匠層７ｂの顔料が黒色系であるため、インストルメントパネル１の外表面は黒色系の配色となり、又、その下地である赤外線反射層７ａは外部から視認することができない、良好な外観を得ることができる。尚、図２の符号８は、図示しないエアダクトから延出するノズルであり、フロントデフロスタグリル部材２に連通されている。
【００２３】
このような構成からなるインストルメントパネル１は、表皮材７の意匠層７ｂを、スプレーガン等を用いて塗布するようにしたので、既存の製造工程に意匠層７ｂを追加するだけで良く、製造工程が複雑化せず、しかも、赤外線反射層７ａは従来の表皮材の成形型を用いて成形することができるので、設備投資が不要となり経済的である。
【００２４】
しかも、意匠層７ｂの層厚が１０〜３０[μm]と薄いため、赤外線反射層７ａに塗布しても、インストルメントパネル１全体の形状が大型化することはなく、更に、赤外線反射層７ａに形成した凹凸模様７ｃをそのまま外表面に凹凸模様７ｄとして表わすことができる。従って、フレーム５、クッション材６、表皮材７の赤外線反射層７ａは、従来のままの工程で成形することができ、製造が容易となる。又、新たな成形型を用いる必要がないので設備費を安価に済ませることができ、製品コストの低減を図ることができる。更に、意匠層７ｂに形成される凹凸模様７ｄは、塗料を塗布するだけで形成されるため、作業の簡素化を実現することができる。加えて、赤外線反射層７ａと意匠層７ｂとは供に、素材が軟質樹脂であるため、従来通りの触感を得ることができる。
【００２５】
このようにして完成されたインストルメントパネル１が組み付けられている車両を、炎天下に駐車刺せると、フロントガラス４を介してインストルメントパネル１に入射された光の赤外線成分は、図３に示すように、表面の意匠層７ｂを、赤外線を吸収することなく透過して赤外線反射層７ａに照射される。
【００２６】
そして、この赤外線反射層７ａに照射された赤外線は反射され、再び意匠層７ｂを透過し、外部に放出されて拡散される。その結果、インストルメントパネル１の表面が黒色系で配色されているにも拘らず、表皮材７に赤外線が吸収され難いので、内装されているクッション材６に赤外線による発熱が蓄熱され難くなり、表面の温度上昇が抑制される。
【００２７】
その結果、炎天下に駐車されている車両に乗車してもインストルメントパネル１の表面からは赤外線が反射されるため、その遮熱効果により、車室内の昇温が抑制され、搭乗者に与える不快感を緩和することができる。更に、この遮熱効果によりエアコンの負荷が低減され、その分、燃費を改善することができる。
【００２８】
尚、本発明は、上述した実施形態に限るものではなく、例えば車両用内装材は、インストルメントパネル１以外に、ドアトリム、リヤシェルフ、アームレスト、或いはサンバイザ等に適用することも可能である。この場合、クッション材６を省略し、フレーム５に表皮材７を直接被覆する態様であっても良い。更に、表皮７ｂ、クッション材６、フレーム５を一体化して赤外線反射層とした素材の表面に、赤外線透過層７ｂを塗装する態様であっても良い。
【００２９】
又、赤外線反射層７ａを形成する素材に、上述した金属酸化物の微粒子に加えて、赤外線を吸収し難い、明度の低い黒色系顔料の微粒子を顔料として混入させることで、低明度化させて、例えば意匠層７ｂの層厚が経年的に薄くなり、赤外線反射層７ａが透けて見えるようになっても、その薄い部分を目立たなくさせることができる。
【符号の説明】
【００３０】
１…インストルメントパネル、
４…フロントガラス、
５…フレーム、
６…クッション材、
７…表皮材、
７ａ…赤外線反射層、
７ｂ…意匠層、
７ｃ，７ｄ…凹凸模様
【図１】
0005603655.tif 000002
【図２】
0005603655.tif 000003
【図３】
0005603655.tif 000004